"下記一般式1で表される化合物を含むことを特徴とする太陽電池用波長変換材料。一般式1式中、R1~R6は、それぞれ独立に水素原子、ハロゲン原子、置換基を有してもよい炭素数1~8のアルキル基、置換基を有してもよいアリール基、置換基を有してもよいアルコキシ基、または置換基を有してもよいアミノ基を表す。ただし、隣接するR1とR2、R2とR3、R3とR4、R4とR5、R5とR6同士が結合して環を形成してもよい。Lは、上記配位子以外の有機化合物もしくは有機残基からなる単座または二座配位子を表す。nは1~3の整数を表し、mは0~2の整数を表す。ただし、nmは、3である。Mは、3価の金属原子を表す。一般式1のMが、周期表の13族またはランタノイドに属する金属であることを特徴とする請求項1記載の太陽電池用波長変換材料。樹脂と、請求項1または2記載の太陽電池用波長変換材料とを含有する太陽電池用樹脂組成物。請求項3記載の太陽電池用樹脂組成物を用いてなる太陽電池。本発明の目的は、太陽電池の光電変換効率を向上させる波長変換材料を提供することである。本発明者らは前記問題を解決するために鋭意研究を重ねた結果、キノリノール系配位子を持つ金属錯体が樹脂への高い分散性と高い波長変換効率を持ち太陽電池の光電変換効率を高めることを見出し、この知見に基づいて本発明をなしたものである。すなわち本発明は、下記一般式1で表される化合物を含むことを特徴とする太陽電池用波長変換材料に関する。一般式1式中、R1~R6は、それぞれ独立に水素原子、ハロゲン原子、置換基を有してもよい炭素数1~8のアルキル基、置換基を有してもよいアリール基、置換基を有してもよいアルコキシ基、または置換基を有してもよいアミノ基を表す。ただし、隣接するR1とR2、R2とR3、R3とR4、R4とR5、R5とR6同士が結合して環を形成してもよい。Lは、上記配位子以外の有機化合物もしくは有機残基からなる単座または二座配位子を表す。nは1~3の整数を表し、mは0~2の整数を表す。ただし、nmは、3である。Mは、3価の金属原子を表す。また本発明は、一般式1のMが、周期表の13族またはランタノイドに属する金属であることを特徴とする上記太陽電池用波長変換材料に関する。また本発明は、樹脂と、上記太陽電池用波長変換材料とを含有する太陽電池用樹脂組成物に関する。また本発明は、上記太陽電池用樹脂組成物を用いてなる太陽電池に関する。本発明の波長変換材料およびこれを用いた太陽電池用により、透過性が高く太陽電池の光電変換効率を高めることが可能になる。以下、本発明を詳細に説明する。本発明の波長変換材料は、下記一般式1で表される化合物を含む。一般式1式中、R1~R6は、それぞれ独立に水素原子、ハロゲン原子、置換基を有してもよい炭素数1~8のアルキル基、置換基を有してもよいアリール基、置換基を有してもよいアルコキシ基、または置換基を有してもよいアミノ基を表す。ただし、隣接するR1とR2、R2とR3、R3とR4、R4とR5、R5とR6同士が結合して環を形成してもよい。Lは、上記配位子以外の有機化合物もしくは有機残基からなる単座または二座配位子を表す。nは1~3の整数を表し、mは0~2の整数を表す。ただし、nmは、3である。Mは、3価の金属原子を表す。一般式1におけるR1~R6は、それぞれ独立に水素原子、ハロゲン原子、置換基を有してもよい炭素数1~8のアルキル基、または置換基を有してもよいアリール基、または置換基を有してもよいアルコキシ基、または置換基を有してもよいアミノ基を表す。ただし、隣接するR1とR2、R2とR3、R3とR4、R4とR5、R5とR6同士が結合して環を形成してもよい。該環は置換基を有してもよい。ここで、ハロゲン原子とは、フッ素、塩素、臭素、ヨウ素を表す。また、置換基を有してもよい炭素数1~8のアルキル基としては、メチル基、エチル基、nプロピル基、nブチル基、nペンチル基、nヘキシル基、nヘプチル基、nオクチル基の直鎖アルキル基、isoプロピル基、isoブチル基、tertブチル基、2ペンチル基、3ペンチル基、2メチル-1-ブチル基、3-メチル-1-ブチル基、11-ジメチル-1-プロピル基、22-ジメチル-1-プロピル基、2-エチル-1-プロピル基、2-エチル-1-ヘキシル基などの分枝アルキル基が挙げられる。これらの中でメチル基、エチル基、nプロピル基、nブチル基、nペンチル基、nヘキシル基、nヘプチル基、nオクチル基、isoプロピル基、tertブチル基、2-エチル-1-ヘキシル基、11-ジメチル-1-プロピル基が望ましい。また、アルキル基が有してもよい置換基としては、ヒドロキシ基、メトキシ基、エトキシ基、フェニル基、フェノキシ基、アミノ基、ジエチルアミノ基、ジフェニルアミノ基、チオール基などが挙げられる。これらの中で、メトキシ基、エトキシ基、フェニル基、フェノキシ基が望ましい。また、置換基を有してもよいアリール基としては、フェニル基、ナフチル基、アントリル基、フェナントリル基、ペンタセニル基、テトラフェニレニル基、ピレニル基、ペリレニル基、フルオレニル基などが挙げられる。これらの中で、フェニル基、ナフチル基、アントリル基、フェナントリル基、フルオレニル基が好ましい。アリール基が有してもよい置換基はアルキル基で挙げた置換基と同じものが挙げられる。また、置換基を有してもよいアルコキシ基としては、メトキシ基、エトキシ基、ブトキシ基、オクチルオキシ基、デシルオキシ基などのアルコキシ基が挙げられる。これらの中で、メトキシ基、エトキシ基、ブトキシ基が好ましい。アルコキシ基が有してもよい置換基はアルキル基で挙げた置換基と同じものが挙げられる。また、アミノ基としては、アミノ基、メチルアミノ基、ジエチルアミノ基、エチルアミノ基、ジエチルアミノ基、ジプロピルアミノ基、ジブチルアミノ基、ジフェニルアミノ基などが挙げられる。これらの中で、ジエチルアミノ基、ジプロピルアミノ基、ジブチルアミノ基、ジフェニルアミノ基が好ましい。アミノ基が有してもよい置換基はアルキル基で挙げた置換基と同じものが挙げられる。一般式1におけるR1~R6は、隣接するR1とR2、R2とR3、R3とR4、R4とR5、R5とR6同士が結合して環を形成してもよい。隣接するR1とR2、R2とR3、R3とR4、R4とR5、R5とR6同士が結合して形成される環としては、シクロペンタン環、シクロペンテン環、シクロヘキサン環、シクロヘキセン環、ベンゼン環、ジヒドロフラン環、ピロリジン環、ジヒドロチオフェエン環、フラン環、ピロール環、チオフェン環、イミダゾール環、ピラゾール環、オキサゾール環、チアゾール環、ピリジン環、ピラジン環、ピリミジン環、ピリダジン環、ピラノン環などが挙げられる。これらの中で、シクロヘキサン環、ベンゼン環が望ましい。隣接するR1とR2、R2とR3、R3とR4、R4とR5、R5とR6同士が結合して形成される環が有してもよい置換基はアルキル基で挙げた置換基と同じものが挙げられる。一般式1におけるLは、有機化合物もしくは有機残基からなる単座または二座配位子を表す。単座配位子としては、メトキサイド、エトキサイド、プロポキサイドなどのアルコキサイド、フェノキサイド、ナフトキサイドなどのアリールオキサイド、アセトテート、ベンゾエートなどのカルボキシドなどが挙げられる。これらの中で、フェノキサイド、ナフトキサイド、アセトテート、ベンゾエートが好ましい。二座配位子としては、22ビピリジル、110-フェナントロリン、エチレンジアミン、アセチルアセトナトなどが挙げられる。これらの中で、アセチルアセトナトが好ましい。一般式1におけるMは、3価の金属を表す。3価の金属原子としては、アルミニウム、ガリウム、インジウム、タリウム、クロム、鉄、マンガン、チタン、バナジウム、ジルコン、ユーロピウム、テルビウム、セリウム、ネオジウム、サマリウムなどが挙げられる。これらのかなで、アルミニウム、ガリウム、インジウム、タリウムの13族に属する金属、ユーロピウム、テルビウム、セリウム、ネオジウム、サマリウムなどのランタノイドに属する金属が好ましい。さらにこれらの中で、アルミニウム、ガリウム、ユーロピウム、サマリウムが特に好ましい。一般式1で表される化合物を、具体的に表1に具体的に例示する。これらの化合物は、公知の方法で合成できる。表1本発明の太陽電池用波長変換材料は、一般式1で表される化合物以外の波長変換材料を用いることもできる。本発明の波長変換材料は、樹脂と混合し太陽電池用樹脂組成物として用いることが出来る。樹脂としては、熱可塑性樹脂、熱硬化性樹脂、光硬化性樹脂等が挙げられる。具体的には例えば、ポリメタクリル酸メチル等のメタクリル樹脂、ポリスチレン、スチレン-アクリロニトリル共重合体等のスチリル系樹脂、エチレン-酢酸ビニル共重合樹脂、ポリエチレン樹脂、ポリプロピレン樹脂、ポリカーボネート樹脂、ポリエステル樹脂、フェノキシ樹脂、ブチラール樹脂、ポリビニルアルコール、エチルセルロース、セルロースアセテート、セルロースアセテートブチレート等のセルロース系樹脂、エポキシ樹脂、フェノール樹脂、付加反応型シリコーン樹脂、縮合反応型シリコーン樹脂、変性シリコーン樹脂等のシリコーン樹脂等が挙げられる。また、太陽電池用樹脂組成物には必要に応じて添加剤を加えることも出来る。添加剤の例としては、酸化防止剤、燐系加工安定剤等の加工酸化および熱安定化剤、紫外線吸収剤等の耐光性安定化剤およびシランカップリング剤などが挙げられる。本発明の太陽電池用樹脂組成物は、波長変換材料によって変換した光が太陽電池セルに照射される部材に使用できる。使用できる部材としては、保護材、封止材、波長変換材、バックシート等が挙げられる。中でも、太陽電池セルに接触している封止材や波長変換材として用いることが好ましい。以下に、本発明を実施例に基づいて説明するが、本発明はこれによって限定されるものではない。なお、特にことわりがない限り、部とは重量部を意味する。実施例1太陽電池用封止材の作成エチレン酢酸ビニル共重合樹脂85部と波長変換材料例示化合物10.1部をスーパーミキサー三井鉱産社製に投入し、20°Cで2分間攪拌した後、二軸押出し機を用いて太陽電池封止材用樹脂組成物を得た。得られた太陽電池用封止材用樹脂組成物を板状体厚さ0.5mmとし太陽電池用封止材とした。得られた太陽電池封止材の蛍光スペクトルを図1に示す。また、この太陽電池封止材を2枚のガラス基板0.3mmで挟みヘイズを測定したところ<1であった。このようにして得られた太陽電池用封止材を用いて図2に示すような透明基板厚さ3mm1と、耐加水分解ポリエチエレンテレフタレート/アルミ/耐加水分解ポリエチレンテレフタレートの3層からなる保護部材厚さ1.0mm2とで挟んだ後、真空ラミネータで150°C、20分間加熱圧着し、太陽電池モジュールサンプルを作成した。実施例2~10波長変換材料を表2に示したものに替えた以外は実施例1と同様にして太陽電池モジュールサンプルを作成した。比較例1波長変換材料を加えない以外は実施例1と同様にして太陽電池モジュールサンプルを作成した。比較例2波長変換材料を酸化ユーロピウムに替えた以外は実施例1と同様にして太陽電池モジュールサンプルを作成した。太陽電池変換効率評価上記で作製した太陽電池モジュールサンプルに、AM1.5にスペクトル調整したソーラーシミュレータによって、25°C、照射強度1000mW/cm2の擬似太陽光を照射し変換効率を求めた。実施例1から10および比較例1,2で作成した太陽電池用封止材のヘイズと、実施例1から10および比較例1,2で作成した太陽電池モジュールサンプルの変換効率を表2にまとめた。以上のことから本発明の太陽電池用波長変換材料およびこれを用いた太陽電池用波長変換樹脂組成物は、紫外線を可視光に変換させて太陽電池の変換効率を向上させることが出来る。"